(57)【要約】【課題】現場塗布を行わずに漆喰施工ができるようにする。  【解決手段】ポリエステル繊維等の繊維系ボード１０に、難燃剤であるケイ酸ソーダで表面がアルカリ性となるように処理する。かかる表面がアルカリ性処理された繊維系ボード１０の表面に、漆喰２０を塗布装置で機械的に塗布する。塗布層厚は、例えば、１ｍｍ以上、５ｍｍ以下である。また、塗布に際しては、例えば片面塗布でも、両面塗布でもいずれでも構わない。塗りは、一回塗りでも、複数回塗りでも構わない。【選択図】図２
2007170126.tif 000002
【特許請求の範囲】
【請求項１】
施工箇所への取り付け可能な難燃性の有機合成材としての繊維系ボードに、前記施工箇所への取り付け前に漆喰が塗布されていることを特徴とする建材用漆喰ボード。
【請求項２】
請求項１記載の建材用漆喰ボードにおいて、
前記繊維系ボードへの難燃性付与は、前記繊維系ボードを難燃処理することにより行われていることを特徴とする建材用漆喰ボード。
【請求項３】
施工箇所への取り付け可能なアルカリ性の塗布面を有する有機合成材としての繊維系ボードの表面に、前記施工箇所への取り付け前に漆喰が塗布されていることを特徴とする建材用漆喰ボード。
【請求項４】
請求項３記載の建材用漆喰ボードにおいて、
前記塗布面へのアルカリ性付与は、前記繊維系ボードを難燃処理することにより行われていることを特徴とする建材用漆喰ボード。
【請求項５】
請求項２または４に記載の建材用漆喰ボードにおいて、
前記難燃処理は、ケイ酸ソーダ溶液で処理することを特徴とする建材用漆喰ボード。
【請求項６】
請求項１〜５のいずれか１項に記載の建材用漆喰ボードにおいて、
前記漆喰は、日本漆喰協会が制定した化学物質放散自主認定制度による判定基準値以下の化学物質放散速度を有していることを特徴とする建材用漆喰ボード。
【請求項７】
請求項１〜６のいずれか１項に記載の建材用漆喰ボードにおいて、
前記漆喰は、消石灰が６０重量％以上、８０重量％未満の範囲で含まれていることを特徴とする建材用漆喰ボード。
【請求項８】
請求項１〜６のいずれか１項に記載の建材用漆喰ボードにおいて、
前記漆喰は、消石灰が３０重量％以上、９０重量％未満の範囲で含まれていることを特徴とする建材用漆喰ボード。
【請求項９】
請求項１〜８のいずれか１項に記載の建材用漆喰ボードにおいて、
前記繊維系ボードでは、前記漆喰の塗布方向に対して繊維が交差方向に配向されていることを特徴とする建材用漆喰ボード。
【請求項１０】
請求項１〜９のいずれか１項に記載の建材用漆喰ボードにおいて、
前記繊維系ボードは、ポリエステル繊維のボードであることを特徴とする建材用漆喰ボード。
【請求項１１】
請求項１〜１０のいずれか１項に記載の建材用漆喰ボードにおいて、
前記繊維系ボードは、エンセップ（ＥＮＣＥＰ）社製のエンフリソニック（ＥｎＦＲＥＥ（登録商標）  Ｓｏｎｉｃ）が使用されていることを特徴とする建材用漆喰ボード。
【請求項１２】
請求項１〜１１のいずれか１項に記載の建材用漆喰ボードにおいて、
前記漆喰は、日本プラスター社製のカルヌーヴォ(登録商標)であることを特徴とする建材用漆喰ボード。
【請求項１３】
建材用漆喰ボードの製造方法であって、
前記建材用漆喰ボードは、前記請求項１〜１２のいずれか１項に記載の建材用漆喰ボードであり、
前記繊維系ボードへの前記漆喰の塗布は、塗布装置により行われることを特徴とする建材用漆喰ボードの製造方法。
【請求項１４】
請求項１３記載の建材用漆喰ボードの製造方法において、
前記繊維系ボードへの前記漆喰の塗布は、前記繊維系ボードへ直接行われることを特徴とする建材用漆喰ボードの製造方法。
【請求項１５】
請求項１３または１４に記載の建材用漆喰ボードの製造方法において、
前記漆喰の前記繊維系ボードへの直接の塗布は、前記塗布装置の前記漆喰の吹きつけ方向を、前記繊維系ボードの繊維配向方向に対面する方向に向けて行うことを特徴とする建材用漆喰ボードの製造方法。
【請求項１６】
建材用漆喰ボードを用いた建築物において、
前記建材用漆喰ボードは、請求項１〜１２のいずれか１項に記載の建材用漆喰ボードが使用されていることを特徴とする建材用漆喰ボードを用いた建築物。
【請求項１７】
建材用漆喰ボードを用いた建築物において、
前記建材用漆喰ボードは、請求項１３〜１５のいずれか１項に記載の建材用漆喰ボードの製造方法により製造されていることを特徴とする建材用漆喰ボードを用いた建築物。
【発明の詳細な説明】
【技術分野】
【０００１】
本発明は建材としての漆喰に関し、特に、調湿性や化学物質吸引性等の特性がある漆喰を予め難燃性の軽量のボードに塗布しておくことで、現場塗布を不要として工期の短縮等が図れる技術に関するものである。
【背景技術】
【０００２】
以下に説明する技術は、本発明を完成するに際し、本発明者によって検討されたものであり、その概要は次のとおりである。
【０００３】
内装塗工（内装塗布）材としての漆喰の特性は、漆喰が調湿作用、化学物質吸引性、耐火性、防カビ性等の様々な性質を有することにある。しかし、湿式建材としての塗れ性の悪さから、現在でも、職人による伝統的な現場塗布が行われている。
【０００４】
一方、漆喰とは異なり、塗布しやすさを追求した漆喰系塗料と称するものが、一般に市販されている。かかる漆喰系塗料は、通常溶液状態で提供され、素人でも簡単に壁等にローラ塗り等ができるものである。しかし、かかる漆喰系塗料は、漆喰の主成分である消石灰の混入割合が極めて低いため、漆喰仕上げの上品さ等の外面的な部分のみを真似したもので、漆喰本来の有する調湿作用等の上記特性は無視されている。
【０００５】
そのため漆喰系塗料では、漆喰本来の有する特性は十分に発揮されず、漆喰とは言葉上では明瞭に区別がつかないもののその有する特性では明らかに異なるものである。漆喰の持つ調湿性、化学物質吸引性、耐火性、防カビ性等の機能的側面は、無視されているのである。
【０００６】
特許文献１には、漆喰成分に樹脂等を混ぜて高反射や眩しさを防止するためにローラ塗り等ができる漆喰系塗料についての開示がある。特許文献２には、漆喰との馴染みがよい石膏ボード、セメント板等の無機質系繊維板に漆喰を塗布した構成が開示されている。特許文献３にも、石膏ボード等の無機質の下地材に漆喰を塗布した構成が開示されている。
【０００７】
特許文献４には、漆喰そのものを板状に形成した構成が開示されている。特許文献５には、ポリエステル繊維等の繊維シートの厚み全体に水酸化カルシウムと水との混合物を含浸させた化粧層を、基材に積層した積層体の構成が開示されている。
【特許文献１】特開２００３−２６８２６１号公報
【特許文献２】特開平１１−６２０５１号公報
【特許文献３】特開平８−７３２５３号公報
【特許文献４】特開平１１−１００９７３号公報
【特許文献５】特開平８−７２１９５号公報
【発明の開示】
【発明が解決しようとする課題】
【０００８】
本発明者は、近年特に問題となっているシックハウス症候群による健康被害に対して、家屋等の建造物の内装材を漆喰に代えることで、その被害を十分に抑えることができると考えた。
【０００９】
漆喰施工は、現在その施工単価が著しく高い。それは、漆喰職人が少なくなっていることも原因の一つではあるが、主因は、現場塗布の手間にある。漆喰を鏝で塗って仕上げ、その都度自然乾燥に頼る施工要領では、その施工期間の長期化が余儀なくされる。そのため、漆喰施工は、非常に高価なものとなり、現在は身近な建築では余り見られなくなっている。
【００１０】
日本のように四季の移ろいがはっきりして、寒暖の差、湿度の差等が周期的に変化する住環境では、漆喰の本来有する調湿作用等の機能的な面に目を向けることが必要であると考えた。アルミサッシ等の気密性のある建具が普及した現在では、室内外の空気の出入りがシャットアウトされ、その分、自然の通気に基づく調湿作用が失われた。その結果、家の中には湿気がこもりやすく、カビ等が発生する事態となった。
【００１１】
かかる場合に、壁面が調湿作用や防カビ性を有する漆喰壁面であれば、湿気の防止、カビ等の防止が図れ、併せてカビ等が原因のアレルギー性疾患等の健康被害をも防止できる筈と考えた。
【００１２】
また、漆喰は本来耐火性を有する物質である。古来、漆喰は土蔵等の壁塗りに用いられており、その耐火性が優れていることについてはよく知られているところである。日本の建築物は、その耐火性という観点からは、基本的には木材を多用しているため、コンクリート建造物等に比べて劣っている。このような中、漆喰は、建築物に対する耐火性付与という観点からも見直されてよい建材であると、本発明者は考えた。
【００１３】
コンクリート建造物は、その耐火性という点では確かに優れているが、打ちっ放しの壁面はいかにも寒々として、住いという環境には相応しくないと思われる場面も見かける。
漆喰の醸し出す日本の風土に合った優しい壁面には、コンクリート壁面には適わない趣がある。
【００１４】
また、コンクリート壁面にクロス貼り等の仕上げを施しても、湿気でクロス表面あるいは裏面の接着部分にカビが発生し易い。かかる点は、鉄筋コンクリート造りのマンションの例等でよく知られるところである。さらに、コンクリート壁面にクロスを貼るための合成接着剤が、アレルギー性疾患の原因になるとも言われている。
【００１５】
このように、コンクリート建造物では、漆喰本来の有する調湿性、防カビ性等という機能的な面は持ち合わせていない。漆喰を使用することで、クロス貼りの仕上げも必要なく、クロス貼りに使用する合成接着剤に関わる健康被害も無くすことができるのである。
【００１６】
そこで、本発明者は、漆喰本来の有する調湿作用等の特性を生かしつつ、現場塗布の手間が省ける技術開発が必要であると考えた。かかる施工の簡易化を図ることで、漆喰本来の有する優れた特性を維持しながら、漆喰を建材として以前よりも低価格で提供することができる筈である。
【００１７】
このようにして建材としての漆喰の普及を促すことができれば、新建材特有のシックハウス症候群等による健康被害の防止が図れると考えた。併せて、建築物への耐火性の付与にも役立つと考えた。
【００１８】
現状の漆喰施工の単価が高くなる原因については、前述の通り現場施工を行う点が第一に挙げられる。従って、漆喰施工の単価低減を図るには、かかる現場施工を無くすことで施工面での改善を図ること必要である。現場施工を無くす技術としては、いくつかの方法が考えられるが、かかる技術の内、施工箇所に取り付け可能なボードに工場生産で漆喰を塗布する方式が最も好ましいと思われる。漆喰ボードとして提供することができれば、施工時にはその漆喰ボードを取り付ければよく、簡易な施工で建築物の漆喰壁面等を完成させることができる筈である。
【００１９】
しかし、漆喰に関しては、予めボードに漆喰を塗布して、漆喰ボードとして提供する技術は未だ提案されていない。主成分の消石灰が大量に入っている塗れ性の悪い本来の漆喰に関しては、ボード面への予め塗布に関する技術は十分に開発されていないのが現状である。
【００２０】
一方、消石灰を少量に抑えることで塗れ性等の向上を追求した漆喰系塗料については、本来の漆喰とは異なり、素人でも簡単にローラで壁面に塗布することが可能である。そのため、施工の手間という観点からは、少なくともボードに予め塗布して漆喰系塗料ボードとして提供する必要性は余り感じられない。
【００２１】
漆喰系塗料では、上記の如く消石灰を少量に抑えることで、容易に塗れるようにしているが、しかし、逆にそのことが、本来の漆喰が有する特性を十分に発揮することができない原因ともなっている。このように漆喰系塗料と漆喰とでは、その呼称が紛らわしい程に酷似はしているものの、その性質、機能等においては、似て非なるものがあるのである。
【００２２】
また、漆喰系塗料では、塗れ性を良くして塗りやすくする目的で、上記の如く消石灰の含有量を少なく抑えているが、その分、有機合成材を比較的に多めに含有させている。しかし、かかる多めの有機合成材を含有させることが、また漆喰本来の有する壁面での呼吸機能を失わせ、その調湿作用等を喪失させることに繋がっている。あるいは喪失しないまでもその機能が十分に発揮できなくしているのである。さらに、耐火性の面でも、中に含まれる多めの有機合成材が、火災時にどのような挙動をとるかについては懸念が残るのである。
【００２３】
このように漆喰系塗料では、本来の漆喰とは異なり、上記の如く、塗れ性は良好で予めボード表面へ塗布しておく必要性は感じられないが、しかし、漆喰はその塗れ性が悪いために現場施工がネックとなっており、ボード表面への予めの塗布が必要と本発明者は考えた。
【００２４】
漆喰に関しては、前述の如く塗れ性が極めて悪く、本発明者の実験では、ボードへの漆喰系塗料の技術をそのまま転用することはできなかった。すなわち、ボードへの漆喰系塗料の塗布において、漆喰系塗料の代わりに漆喰を用いることはできないのである。漆喰のボード面への塗布については、別途、新たな技術の開発が必要であると考えた。
【００２５】
本発明の目的は、漆喰を、現場塗布を行わずに使用できるようにすることにある。
【００２６】
本発明の前記ならびにその他の目的と新規な特徴は、本明細書の記述および添付図面から明らかになるであろう。
【課題を解決するための手段】
【００２７】
本願において開示される発明のうち、代表的なものの概要を簡単に説明すれば、次のとおりである。
【００２８】
本発明者は、上記問題点を鋭意検討する中、漆喰とボードとの組み合わせを種々試してみた。その結果、建材としての使用性を満足することができるものとして、例えば石膏ボード等への塗布も考えられるが、しかし、建材としては重過ぎ、適用できる箇所は限られてしまう。軽量なボード素材に、漆喰の予めの塗布が行えればよい。そうすれば、天井等の軽量性が求められる箇所にも十分に使用することができる筈である。
【００２９】
種々試す中で、軽量化の点では、有機合成材としての繊維系ボードが好ましいことが分かった。しかし、かかる有機合成材としての繊維系ボードでは、漆喰との馴染みが良くない。さらに検討する中、表面をアルカリ性にすることで、漆喰との馴染みの問題を解消できることが分かった。
【００３０】
すなわち、現時点では、漆喰を塗布するボードとしては繊維系ボードが好ましく、さらにはその繊維系ボードの塗布面がアルカリ性を有していることが必要であることまでは判明した。漆喰を塗布する下地材を繊維系ボードに限定し、その塗布面を漆喰と馴染みの良いアルカリ性に限定すればよいのである。かかる方法により、施工箇所に取り付け可能なボードに漆喰を予め塗布しておくことができるのである。
【００３１】
また、繊維系ボードにおいては、有機合成繊維のボードが好ましい。これは石綿等に代表される無機繊維系では健康被害が懸念され、消費者が安心して日常的に暮らす住いに用いるには相応しくないと考えた。施工性、現場への搬入性を考慮すれば、前記の如く軽量性が特に重視されるが、かかる軽量性の点においても上記の如く有機合成繊維系のボードは優れている。
【００３２】
本発明の漆喰ボードは、施工箇所への取り付け可能な難燃性の有機合成材としての繊維系ボードに、前記施工箇所への取り付け前に漆喰が塗布されていることを特徴とする建材用漆喰ボードである。かかる構成において、前記繊維系ボードへの難燃性付与は、前記繊維系ボードを難燃処理することにより行われていることを特徴とする。また、本発明の建材用漆喰ボードは、施工箇所への取り付け可能なアルカリ性の塗布面を有する有機合成材としての繊維系ボードの表面に、前記施工箇所への取り付け前に漆喰が塗布されていることを特徴とするとも言える。かかる構成において、前記塗布面へのアルカリ性付与は、前記繊維系ボードを難燃処理することにより行われていることを特徴とする。難燃処理には、ケイ酸ソーダ溶液で処理することができる。
【００３３】
以上いずれかの構成において、前記漆喰は、日本漆喰協会が制定した化学物質放散自主認定制度による判定基準値以下の化学物質放散速度を有していることを特徴とする。以上いずれかの構成において、前記漆喰は、消石灰が６０重量％以上、８０重量％未満の範囲で含まれていることを特徴とする。あるいは、前記漆喰は、消石灰が３０重量％以上、９０重量％未満の範囲で含まれていることを特徴とする。
【００３４】
以上いずれかの構成において、前記繊維系ボードでは、前記漆喰の塗布方向に対して繊維が交差方向に配向されていることを特徴とする。以上いずれかの構成において、前記繊維系ボードは、ポリエステル繊維のボードであることを特徴とする。以上いずれかの構成において、前記繊維系ボードは、エンセップ（ＥＮＣＥＰ）社製のエンフリソニック（ＥｎＦＲＥＥ（登録商標）  Ｓｏｎｉｃ）が使用されていることを特徴とする。以上いずれかの構成において、前記漆喰は、日本プラスター社製のカルヌーヴォ(登録商標)であることを特徴とする。
【００３５】
また、本発明は、建材用漆喰ボードの製造方法としても把握され、前記建材用漆喰ボードは、以上いずれかの構成の建材用漆喰ボードであり、前記繊維系ボードへの前記漆喰の塗布は、塗布装置により行われることを特徴とする建材用漆喰ボードの製造方法である。かかる構成において、前記繊維系ボードへの前記漆喰の塗布は、前記繊維系ボードへ直接行われることを特徴とする。以上いずれかの構成において、前記漆喰の前記繊維系ボードへの直接の塗布は、前記塗布装置の前記漆喰の吹きつけ方向を、前記繊維系ボードの繊維配向方向に対面する方向に向けて行うことを特徴とする。
【００３６】
本発明は、建材用漆喰ボードを用いた建築物としても把握され、前記建材用漆喰ボードは、上記いずれかの構成の建材用漆喰ボードが使用されていることを特徴とする。あるいは、前記建材用漆喰ボードは、前記いずれかの構成の建材用漆喰ボードの製造方法により製造されていることを特徴とする。
【発明の効果】
【００３７】
本願において開示される発明のうち、代表的なものによって得られる効果を簡単に説明すれば以下のとおりである。
【００３８】
本発明では、漆喰が繊維系ボードに予め塗布されているため、建築現場等での現場塗布の手間が省ける。
【００３９】
本発明では、漆喰の繊維系ボードへの塗布が予め工場等で行えるので、建築現場等で現場塗布を行う場合に比べ、漆喰仕上げ等に関しての品質管理が十分に行える。
【００４０】
本発明で使用するボードは有機合成材としての繊維系ボードであるため、軽量でその施工性に優れ、また石綿等の無機繊維系の場合とは異なり消費者の健康被害に対する懸念を払拭することができる。
【発明を実施するための最良の形態】
【００４１】
以下、本発明の実施の形態を図面に基づいて詳細に説明する。なお、実施の形態を説明するための全図において、同一の部材には原則として同一の符号を付し、その繰り返しの説明は省略する場合がある。
【００４２】
本発明は、漆喰を有機合成材としての繊維系ボードに塗布したものである。漆喰を施工しようとする現場での塗布を行わずに、予め用意した漆喰ボードを取り付けることで、漆喰壁面等を簡単に施工できるようにしたものである。取り付け前に、例えば、工場等で、事前に繊維系ボードの表面に漆喰を塗布して、漆喰仕上げを施しておけばよい。
【００４３】
本願で述べる漆喰は、前述の如く、漆喰系塗料とは異なるもので、本願では漆喰と漆喰系塗料とを、次のように区別する。但し、漆喰と漆喰系塗料との境は従来より明確ではなく、業界等でも様々な解釈があった。そこで、本発明では、漆喰の特性を最も好ましい状態で享受できる範囲から、漆喰の特性を最低限確保できる範囲までを、複数範囲に分けて漆喰と漆喰系塗料との区別を行った。
【００４４】
漆喰とは、最も好ましい態様では、消石灰（水酸化カルシウム）を少なくとも６０重量％以上、８０重量％未満含むものを言うものとする。
【００４５】
しかし、漆喰の消石灰の含む量に関しては、その含有量の下限を下げて、少なくとも４０重量％以上、あるいは３０重量％以上として、漆喰系塗料と区別することもできる。但し、漆喰の調湿性等の特性は、消石灰の含有量が少なくなるに従い落ちるため、また有機合成材の混入量も多くなる虞があるため、少なくとも３０重量％は必要で、漆喰の特性を享受できる最低限度と見做した。より好ましくは、少なくとも４０重量％にすれば良い。かかる４０重量％以上であれば、有機合成材の含有量、漆喰の特性等の点での比較的に品質上安定していると言える。
【００４６】
また、消石灰の含有量の上限は、上記の如く８０重量％未満の場合が最も好ましいが、塗れ性がさらに悪くなることを厭わなければ、最大で９０重量％未満を限度として漆喰系塗料と区別しても構わない。
【００４７】
このように、消石灰を、下限が３０重量％以上、あるいは４０重量％以上、あるいは６０重量％以上で、上限が９０重量％未満、あるいは８０重量％未満含む漆喰は、一般的には約１５〜２０重量％程度しか消石灰を含まない従来の漆喰系塗料とは、組成的に異なっている。
【００４８】
また、漆喰は、調湿性（吸放湿性）の面からも漆喰系塗料とは、区別することができる。例えば、漆喰においては、６０ｇ／ｍ２以上の調湿性を有しているものとすることもできる。
【００４９】
さらに、漆喰には、その材料構成上、漆喰施工上のそれぞれの目的において、有機合成材が含まれている可能性も否定し得ないが、しかし、かかる有機合成材が含まれたとしても、厚生労働省が定めた化学物質の室内濃度の指針値以下となるよう含有されているものとする。これ以外のものは、漆喰系塗料に属するものとする。
【００５０】
また漆喰は、ホルムアルデヒドの発散に関しては、２００３年７月改正の建築基準法に記載のＦ☆☆☆☆以下の発散速度を満たすものとし、それ以外のものは漆喰系塗料に属するものとする。
【００５１】
さらに好ましくは、日本漆喰協会が認定した化学物質放散自主認定制度に示す認定基準満たすものとする。かかる化学物質放散自主認定制度に示す認定基準を満たすものであれば、建材として使用しても、現在問題となっている建材等に含まれる有機物等から発生するＶＶＯＣガス、ＶＯＣガス等によるシックハウス症候群の健康被害を未然に防ぐことができる。
【００５２】
尚、かかる化学物質放散自主認定制度に示す認定基準を満たすものとしては、認定基準合格品は勿論のこと含まれるが、しかし、必ずしも認定制度における合格品である必要はない。例えば、合格品でなくても、認定制度を活用すれば、かかる判定基準を満たすことで合格するであろうものも含めて把握して構わない。
【００５３】
以上のように、漆喰は、最も好ましい組成としては、主成分としての消石灰が少なくとも６０重量％以上、８０重量％未満含むものを言い、消石灰の含有量が６０重量％に満たないものは漆喰系塗料に含めるものとする。また、消石灰を８０重量％以上含むものも、漆喰とは別のものとして区別する。消石灰を含むものの調湿性が６０ｇ／ｍ２未満のものは、当然に漆喰とは異なるものとして扱い、本明細書では便宜上漆喰系塗料に含め、漆喰には含めないものとする。
【００５４】
勿論、漆喰の調湿性等の特性が低下し、塗れ性が悪くなることに配慮した上で、消石灰の含有量の下限を３０重量％以上、あるいは４０重量％以上、上限を９０重量％未満と設定する場合には、消石灰が３０重量％未満、あるいは４０重量％未満しか含まないもの、また消石灰を９０重量％以上含むものを漆喰系塗料として、漆喰と区別しても構わない。
【００５５】
因みに、当初から消石灰を全く含まず、炭酸カルシウムを含有するものは「漆喰風」とか、「漆喰調」とかが冠せられて呼ばれるものであり、かかるものは消石灰を含まないため、漆喰や漆喰系塗料とは全く異質のものとして区別する。
【００５６】
漆喰は、伝統的には、主成分の消石灰（例えば、６０重量％以上、８０重量％未満）と、角又等の鏝塗りの作業性、乾燥後の結合固着性付与のための海藻糊と、すさ等と呼ばれる落下防止、亀裂防止材等から構成されている。その他に、油、あるいはとんぼ等のような物がさらに付け加えられて用いられる場合もある。
【００５７】
また、近年の漆喰には、最小限度で、樹脂等の合成材をごく微量添加して、例えば、その固化等を促進させるような助剤等に構成したものがある。かかる場合にも、粉体の組成物として消石灰が例えば６０重量％以上、８０重量％未満等、上述の各種漆喰の定義の範疇に入るものは、漆喰として取り扱って構わない。
【００５８】
一方、漆喰系塗料は、消石灰を６０重量％未満、あるいは４０重量％未満、あるいは３０重量％未満、一般的には多くても１５〜２０重量％程度の消石灰に、海藻糊等の代わりに、あるいは海藻糊等と共に有機合成材のバインダー等を用いる等して塗れ性、接着性等を良くし、その作業性の向上等を図ったものである。作業性、乾燥性等は、確かに漆喰に比べて良好ではあるものの、その有機合成材の使用により、漆喰の本来有する調湿性、耐火性等の所謂壁面の呼吸性等の性質が失われている。併せて、含有されている有機合成材の種類、有機合成材の含有量等によっては、シックハウス症候群の健康被害が懸念される。
【００５９】
そこで、前述の如く、本願ではかかる漆喰系塗料の使用を全面的に排除し、上記定義の漆喰と呼べる性質を有するものを使用することにした。かかる漆喰は、前述の如く、漆喰系塗料とは異なり、シックハウス症候群の健康被害の懸念等がなく、漆喰本来の有する特性を備えたものである。
【００６０】
より好ましくは、日本漆喰協会が認定した化学物質放散自主認定制度による認定基準以下のもので、下記の化学物質の室内への放散速度（μｇ／ｍ２ｈ）が、次の規定値以下であるものである。すなわち、ホルムアルデヒドが５以下、アセトアルデヒドが１５以下、トルエンが１３以下、キシレンが４３以下、エチルベンゼンが１９０以下、スチレンが１１以下、パラジクロロベンゼンが１２以下、テトラデカンが１６以下の基準を満たすものである。かかる認定基準を満たすものであれば好ましい。
【００６１】
かかる漆喰としては、例えば、日本プラスター社製のカルヌーヴォ（登録商標）等が挙げられる。カルヌーヴォは、勿論、上記認定基準合格品の漆喰である。本願発明の以下に説明する実施の形態では、かかるカルヌーヴォを使用した場合を例示した。勿論、前記漆喰の範疇に入り、漆喰としての本来の特性を有しているものであれば、カルヌーヴォ以外のものも使用することができることは言うまでもない。
【００６２】
本願発明では、上記漆喰を塗布するボードには、あえて繊維系のボードを選択した。これまで珪藻土等を塗布した建材として使用されるボードには、木質ボード、石膏ボード等があるが、本願発明では、軽量で施工し易いこと、施工時の取付けがし易いこと、予めの加工がし易いこと等から、敢えて有機合成材としての繊維系ボードを採用した。
【００６３】
かかる繊維系ボードの中では、前述の如く、無機繊維系のボードでは、多大の健康被害が現実となった石綿繊維系のボードも含まれるため、敢えて有機合成材としての繊維系ボードを選択して、かかる点への懸念を完全に払拭した。実際の施工時を考慮すれば、木質系、石膏系等に比べて格段に軽量で、現場への搬入、取付け時等の持ち運びが容易である。
【００６４】
ここで有機合成材としての繊維系ボード１０とは、図１（ａ）に示すように、繊維を所定密度に規定することで、所望の硬度が得られるようにした板状部材である。かかる繊維系ボード１０では、漆喰の塗布面に対して、繊維が交差方向に配向されていることが好ましい。繊維が交差方向に配向されている状態とは、斜めに立ち上げられていたり、あるいは垂直に立ち上げられていたり等、全ての繊維の配向方向が必ずしも同一方向に揃えられていなくても構わない。
【００６５】
かかる交差方向に配向されている繊維１１は、少なくとも漆喰を塗布する塗布面側、すなわちボード面Ｓ側に設けられていればよく、必ずしも繊維系ボード１０の内面までもがそのように構成されていることまでは必要ではない。図１（ｂ）にその様子を部分拡大図として模式的に示した。
【００６６】
勿論、例えば、繊維１１の配向方向が、図１（ａ）の丸で囲んだ部分を図１（ｃ）の部分拡大図等に模式的に示すように、漆喰を塗布するボード面Ｓに対して、例えば、ほぼ垂直に揃えられているような構成でも構わない。すなわち、漆喰の塗布方向に対して、垂直等の交差方向に配向するように構成されていればよい。この場合には、繊維１１が、繊維系ボード１０の内面側を通して厚さ方向の全体に、配向方向が塗布面に対して交差方向に揃えられている。尚、漆喰塗布が行われない側では、繊維１１の配向性は特に問題としなくても構わない。
【００６７】
あるいは、漆喰の塗れ性は劣るものの、図１(ｄ)に模式的に示すように、ボード面Ｓに対してほぼ平行方向に、繊維１１の配向方向を揃えるようにしても構わない。さらには、平行に構成するに際しては、繊維１１の位相を例えば９０度変えるようにして複数層が交差するように積層しても構わない。繊維長は、ボード面Ｓの長さと同等でも構わないし、あるいはそれよりも短く構成されていても構わない。
【００６８】
繊維１１の材質については、所定密度で建材としての必要な硬度が得られるものであれば、どのような材質でも構わない。例えば、ポリエステル繊維、ポリアミド系繊維のナイロン繊維、ポリオレフィン系繊維のポリプロピレン繊維等々の使用が考えられる。
【００６９】
因みに、建材としての用途だけに限定しなければ、例えば、繊維としては、ポリウレタン系繊維、ポリ尿素系繊維、ポリオレフィン系繊維、ポリスチレン系繊維、ポリ塩化ビニル系繊維、ポリ塩化ビニリデン系繊維、ポリフッ化エチレン系繊維、ポリアクリロニトリル系繊維、ポリビニルアルコール系繊維、ポリシアン化ビニリデン系繊維、セルロース系繊維、炭素繊維、羊毛繊維等の繊維に対しても適宜使用可能である。
【００７０】
かかる繊維系ボード１０では、漆喰との馴染みが良好となるように、少なくともボード表面がアルカリ性となるように処理が施されている。アルカリ処理溶液をボード表面に吹き付けたり、ボード自体をアルカリ処理溶液に浸漬したりすればよい。あるいは、繊維系ボード１０を構成する繊維１１自体をアルカリ処理溶液で処理することで、繊維表面をアルカリ性の被膜で覆うようにしても構わない。
【００７１】
かかる表面のアルカリ性は、アルカリ処理溶液で処理した後の状態で、ｐＨが１０以上、１３以下であることが好ましい。
【００７２】
さらに、かかるアルカリ処理溶液は、単にアルカリ性付与のためだけではなく、他の機能をも有していればより好ましい。例えば、本願発明は建材としての使用目的を有するものであるため、耐火性、難燃性等がそのアルカリ処理により付与できるように、アルカリ性の難燃処理溶液を使用した。
【００７３】
例えば、かかるアルカリ処理溶液としては、ケイ酸ナトリウムの懸濁溶液を用いることができる。表面にアルカリ性を付与するとともに、繊維系ボード１０のポリエステル繊維から構成されたボードに難燃性を付与することができる。
【００７４】
(実施の形態１)
本実施の形態１では、本発明に係る建材用漆喰ボードについて説明する。本発明の建材用漆喰ボードＡは、図２に示すように、繊維系ボード１０の表面に漆喰２０が塗布されている。図２に示す場合には、繊維系ボード１０の片面に塗布されている場合を示す。かかる漆喰２０としては、例えば、日本プラスター社製のカルヌーヴォ２０ａを使用することができる。
【００７５】
カルヌーヴォ２０ａは、粉体組成で、消石灰６０重量％以上、８０重量％未満を含み、他に炭酸カルシウム等を４０重量％以下含み、全体が１００重量％となるように構成されている。さらに、水との混合に際して樹脂分を少量含ませることで、伝統的な漆喰の海藻糊等を使用した場合におけるひび割れ等の障害を未然に防いでいる。
【００７６】
因みに、カルヌーヴォ２０ａの場合には、その調湿性に関しては、塩ビクロスの４倍の吸湿性、１２倍の放湿性を示す。化学物質吸引性については、例えばホルムアルデヒドの場合には、人の居住できない高濃度の１６ｐｐｍのホルムアルデヒドを３時間で吸着し、国内安全基準である０．０８ｐｐｍ以下とすることができる。かかる吸着は、化学的な吸着であるため、安定的した吸着で再放出による健康被害の懸念はない。また防カビ性の点でも優れており、ＪＩＳ  Ｚ  ２９１１に基づく防カビ試験では、２８℃、７日間培養後でもカビの発生は見られない。
【００７７】
かかる漆喰２０の塗布に際しては、図３（ａ）に示すように、両面塗布でも構わない。また、図２の片面塗布において、図３（ｂ）に示すように、小口面にも塗布しても一向に構わない。さらには、かかる漆喰２０では、図３（ｃ）に示すように、繊維系ボード１０の全表面を漆喰２０で覆うように構成しても構わない。
【００７８】
繊維系ボード１０には、例えば、大韓民国のエンセップ（ＥＮＣＥＰ）社製の難燃性が付与されたポリエステル繊維系ボードのエンフリソニック（ＥｎＦＲＥＥ（登録商標）Ｓｏｎｉｃ）１０ａが使用されている。エンフリソニック１０ａは、例えば、ボード面Ｓに沿うように横方向に繊維を配向して、その状態で繊維方向とは交差する方向、例えばボード面Ｓに垂直な方向から多数のパンチングを行って、その後圧縮等して製造されたものである。かかる製造による繊維系ボード１０のエンフリソニック１０ａでは、内部側ではパンチングにより繊維の配向性が無秩序に構成されているが、ボード面Ｓ側では、短い繊維が板面にほぼ交差方向に形成されている。すなわち、漆喰の塗布方向に対して、交差方向に配向されているのである。
【００７９】
かかるエンフリソニック１０ａは、ポリエステルボードを難燃処理した製品で、難燃性能が優れている。難燃性は、例えば、ケイ酸ソーダの５５重量％〜７５重量％の溶液で処理されている。かかる処理は、例えばポリエステル繊維をケイ酸ソーダ溶液に浸漬したり、あるいはポリエステル繊維に吹きつけたりして行われている。
【００８０】
因みに、難燃性は、例えば、エンフリソニック１０aでは、ＫＳＦ２２７１規定による難燃性２級性能試験（韓国防災試験研究院）に合格した製品である。
【００８１】
かかるケイ酸ソーダの溶液処理は、上記の如く難燃性付与の役目をも有しているが、併せてエンフリソニック１０ａの漆喰塗布表面にアルカリ性を付与するアルカリ処理溶液としての役目をも有している。ボード表面のｐＨが１０以上、１３以下で、漆喰２０であるカルヌーヴォ２０ａとの馴染みを良好にして、カルヌーヴォ２０ａと繊維系ボード１０であるエンフリソニック１０ａとの接着性を高める効果をも担っている。
【００８２】
さらに、繊維系ボード１０であるエンフリソニック１０ａをケイ酸ソーダ溶液で処理することで、エンフリソニック１０ａを硬くする効果をも有している。所定の繊維密度に設定することでボードの所定硬度は得られるが、さらにケイ酸ソーダ溶液によるアルカリ性の難燃性処理後に乾燥させることで、表面を硬化させることもできる。
【００８３】
かかる繊維系ボード１０では、上記繊維密度とケイ酸ソーダによる表面処理とで所定の硬度を有しているが、基本構成は所定密度の繊維が集合されている構成であるため、ある程度の衝撃緩和性を有している。かかる衝撃緩和性が、ボード表面に塗布する漆喰のひび割れ防止に効果を有しているものと思われる。
【００８４】
かかる繊維系ボード１０であるエンフリソニック１０ａの表面に、漆喰２０であるカルヌーヴォ２０ａが、例えば２ｍｍの層厚で塗布されている。塗布に際しては、１回塗りでも、あるいは２回以上の複数回塗りでも一向に構わない。
【００８５】
層厚は、０．５ｍｍ以上、５ｍｍ以下であれば十分塗布可能である。０．５ｍｍ未満の場合には、薄すぎて漆喰塗布の効果が十分に発揮されない場合も想定される。また、逆に５ｍｍを超える場合には層厚が厚すぎて、漆喰２０の内部まで乾燥させるのに時間がかかる場合がある。より好ましくは、２ｍｍ以上、３ｍｍ以下である。層厚が５ｍｍ以下であれば、少なくともひび割れは、発生しない。
【００８６】
また、かかる図２に示す漆喰２０の塗布に際しては、工場で、繊維系ボード１０の表面に、塗布装置を用いて機械的に塗布すればよい。しかし、場合よっては、鏝跡、刷毛跡等を表面の模様として捉える等の場合には、建材用漆喰ボードＡの漆喰塗布に際して、手作業により鏝塗り、刷毛塗り等を行っても構わない。
【００８７】
かかる漆喰２０の塗布に際しては、繊維系ボード１０であるエンフリソニック１０ａの塗布面と、漆喰２０であるカルヌーヴォ２０ａとの接着性が良好なため、エンフリソニック１０ａの表面には下地材等の下塗りが不要である。すなわち、繊維系ボード１０のエンフリソニック１０ａの表面に、図２に示すように、直接に漆喰２０のカルヌーヴォ２０ａを塗布すればよい。このように、下地材の下塗りを不要とすることができるため、極めて作業効率がよい。勿論、下地塗りを施しても一向に構わない。
【００８８】
また、繊維系ボード１０の表面へのカルヌーヴォ２０ａ等の漆喰２０の塗布に際しては、図２に示すように、片面に漆喰２０を塗布すると、乾燥後に反る心配がある。かかる反りに対しては、裏面に塗膜等を形成する等の裏面処理を施すことで対処することができる。建材用漆喰ボードＡの使用状況によっては、表裏同様に漆喰２０を塗布した方がよい場合も発生するが、かかる場合には反りに対する心配は不要である。
【００８９】
さらには、例えば、繊維系ボード１０の繊維密度が３００ｋｇ／ｍ３以上で、その厚さが９ｍｍ以上であれば、片面塗布でも漆喰塗布における反りの心配はない。
【００９０】
また、本発明では、漆喰との塗れ性に関しての馴染みの良さ、建材として使用する際の軽量性等に着目してエンフリソニック１０ａを採用したが、エンフリソニック１０ａには、グラスウールやウレタンホーム等にはない環境特性をも有している。再活用との観点からはエンフリソニック１０ａは再使用可能で環境に優しいと言えるが、グラスウールやウレタンホームでは、再使用、焼却等が困難で対環境という点ではエンフリソニック１０ａより劣っている。
【００９１】
(実施の形態２)
本実施の形態では、繊維系ボード１０の表面に漆喰２０を、塗布装置を用いて塗布することで、建材用漆喰ボードＡを製造する場合について説明する。施工手順については、図４のフロー図に示した。使用する塗布装置の概略構成は、図５に示した。
【００９２】
図４に示すように、ステップＳ１００で繊維系ボード１０を用意する。例えば、ポリエステルの短繊維が、漆喰２０の塗布方向に対して交差方向に配向するように形成された繊維系ボード１０を用意する。かかる繊維系ボード１０としては、例えば、矩形平板状に形成されたエンフリソニック１０ａを用いればよい。
【００９３】
ステップＳ２００で、漆喰２０を用意する。例えば、漆喰２０として、カルヌーヴォ２０ａを使用すればよい。カルヌーヴォ２０ａは、消石灰が６０重量％以上８０重量％未満含まれた粉体の成分混合調整済のものを、固形分に対して水５５重量部以上、１００重量部以下の範囲で適宜加えて混合する。かかる混合には、勿論手作業でも構わないが、現実的にはミキサー等で機械的に混合すればよい。泡立たないように、注意して混合する。混合状態は、鏝塗りで使用する場合とは異なり機械塗布が可能な程度に緩く混合調製しておけばよい。
【００９４】
ステップＳ３００で、漆喰２０であるカルヌーヴォ２０ａを、繊維系ボード１０であるエンフリソニック１０ａに対して、その表面に塗布する。塗布は、例えば、片面に行う。
【００９５】
塗布に際しては、例えば、フローコータ３０ａに構成した塗布装置３０を用いて行えばよい。図５にフローコータ３０ａに構成した塗布装置３０を、模式的に示した。ステップＳ２００で用意したスラリー状の漆喰２０を、塗布装置３０の塗布液供給槽３１に入れる。塗布液供給槽３１に入れた漆喰２０は、塗布ノズル３２のシャワーヘッド３２ａから所定の巾でカーテン状に噴射させられるようになっている。
【００９６】
かかるシャワーヘッド３２ａの吹き出し方向は、繊維系ボード１０の塗布面に対して向けられている。繊維系ボード１０の塗布面では、図示はしないが、繊維１１が塗布方向に対して交差方向に配向され、上記シャワーヘッド３２ａの漆喰２０の吹き出し方向が、繊維１１の配向方向に対面するように向けられている。そのため、シャワーヘッド３２ａから噴射された漆喰２０は、繊維系ボード１０の塗布面の繊維１１に対して、繊維１１の間にも入り込み、絡み付くように吹きつけられることとなる。繊維表面側とのかかる漆喰２０の絡み付きの度合いが少ない場合に比べて、表面アルカリ性の兼ね合いと相まって、漆喰２０との接着性を高めることができる。
【００９７】
シャワーヘッド３２ａを繊維１１の配向方向に対抗するようにして、吹きつける漆喰２０と繊維系ボード１０の上記繊維１１との絡み付きの状態が維持できるように姿勢を保持した状態で、繊維系ボード１０をシャワーヘッド３２ａに対してコンベア３３上で平行移動させる。移動速度を調節することで、塗布厚を調整して、漆喰２０の均一塗布を行う。塗布作業が手作業の場合に比べて、装置による塗布であるため、塗布状態の品質管理が行いやすい。
【００９８】
このようにして繊維系ボード１０であるエンフリソニック１０ａの表面に下地塗りを施すことなく、直接に漆喰２０であるカルヌーヴォ２０ａを塗布することができる。繊維１１との絡み付きに関わる塗布状態の前記効果は、繊維系ボード１０への直接塗布の場合に発揮される。そのため、繊維系ボード１０に対する表面への直接の漆喰２０の塗布は、かかる塗布装置３０により行うことが好ましい。複数回塗りの場合における２回目以降の漆喰塗りでは、かかる効果は期待できない。
【００９９】
しかし、繊維系ボード１０の表面の繊維１１の足の長さを、漆喰塗布の複数回塗りに合わせて長くしておくことで、複数回塗りの場合でも、その繊維１１と漆喰２０との絡み付きを確保できるようにしても構わない。
【０１００】
ステップＳ４００で、繊維系ボード１０に対して塗布した漆喰２０を乾燥させる。乾燥させるに際しては、塗布した状態の繊維系ボード１０を、自然乾燥させてもよいが、現実的には、例えば、１００℃以上、１４０℃以下の温度で、例えば、かかる温度の熱風で乾燥させればよい。
【０１０１】
乾燥後の熱がさめた状態で、必要に応じて、再度漆喰２０の塗布を行う。乾燥後に熱を冷ますためには、例えば、風を吹きつける等の除熱装置を使用すればよい。
【０１０２】
さらに、複数回塗りを施す場合には、上記ステップＳ４００で、１回目のステップＳ３００の塗布を乾燥させた後、ステップＳ５００で２回目の漆喰２０の塗布、ステップＳ６００で２回目の漆喰２０の乾燥を行えばよい。必要回数、ステップＳ５００、Ｓ６００を繰り返して、所要の回数の複数回塗りを施せばよい。
【０１０３】
例えば、２回塗りの場合には、塗布装置３０で、漆喰２０の１回目の塗布を、塗布厚さ１ｍｍで行い、２回目の塗布も塗布層厚１ｍｍで行う。このようにして、トータルの塗布層厚２ｍｍの建材用漆喰ボードＡを製造することができる。
【０１０４】
本実施の形態では、例えば、２回に分けて塗りが施されている場合を説明したが、かかる塗布は、１回塗りでも、あるいは３回以上の複数回塗りでも一向に構わない。
【０１０５】
また、必要に応じて、複数回塗りでは、カルヌーヴォ２０ａの粘度等の流動性の調整を回数ごとに変えるようにしても構わない。特に、１回塗りと、２回塗り以降とでは、カルヌーヴォ２０ａの塗布面の状態が異なるため、かかる適用が有利な場合もある。すなわち、初回塗り（１回塗り）は繊維系ボードの表面への塗布であり、２回目以降の塗布は初回（１回）で塗布されたカルヌーヴォ２０ａへの重ね塗りであり、塗れ性の点で異なっている。
【０１０６】
そこで、例えば、初回（１回塗り）は、繊維系ボード１０の表面の凹凸が最小限隠れる程度の平滑面となるような低い粘度の漆喰で塗布し、２回目以降の塗布で所定厚となるように粘度の高い漆喰で１回目の塗布より厚塗りするようにしても構わない。
【０１０７】
塗布に際しては、所定形状の例えば矩形の繊維系ボード１０に対して、一枚ごとに塗布装置３０を用いて機械的塗布を行えばよい。あるいは、矩形形状等の所定形状の繊維系ボード１０が複数枚とれる大形状のボード面に漆喰塗布を行い、その後に裁断して所定形状の建材用漆喰ボードＡを製造しても構わない。かかる場合には、裁断線に相当する箇所には、漆喰２０を塗らないようにしておけば、より裁断が行いやすい。
【０１０８】
また、２枚のボードを、漆喰２０の塗布面を外側に向けて、背中合わせにし、その状態で液状、あるいはスラリー状の漆喰２０の中に浸漬する浸漬方法で行っても構わない。かかる場合には、漆喰２０の粘度を低くして、漆喰２０がボード表面を流れる等のように構成しておけばよい。かかる場合には、漆喰２０の塗布回数を増やすようにして漆喰２０の所定層厚が確保されるようにすればよい。
【０１０９】
あるいは、かかる浸漬方法とフローコータ３０ａ等の塗布装置３０との併用でも構わない。初回塗りと、２回目以降の塗りとのいずれかを、上記浸漬方法で行い、他方をフローコータ３０ａで塗布すればよい。
【０１１０】
尚、前記説明では、繊維系ボード１０をシャワーヘッド３２ａから噴射される漆喰２０のカーテン下を平行に移動させる構成としたが、場合によっては、漆喰２０を吹きつけながらシャワーヘッド３２ａを塗布方向に対して平行移動させても構わない。あるいは、繊維系ボード１０、シャワーヘッド３２ａの双方を、相互に対向方向に平行移動させることで、塗布効率の向上を図るようにしても構わない。特に、繊維１１の配向方向が、塗布面に対して垂直方向ではなく寝ている方向の場合には、この方法が好ましい。
【０１１１】
また、上記説明では、フローコータ３０ａに塗布装置３０を構成した場合を示したが、ロールコータ、カーテンコータ等に構成しても一向に構わない。
【０１１２】
（実施の形態３）
本実施の形態では、前記実施の形態１で説明した建材用漆喰ボードを用いた建築物について、その構成について説明する。
【０１１３】
前記説明の建材用漆喰ボードＡは、例えば、室内の壁面を構成するのに使用することができる。室内の壁面に用いる場合には、現場に搬入して施工箇所に取り付ければよい。取り付けに際しては、エアタッカー等を使用して適宜ステーブルで止めればよい。あるいは、接着剤を使用しても構わない。さらには、アイジャクリ継ぎ、サネ継ぎ等の継ぎ様式を活用しても構わない。場合によっては、予め、釘用あるはねじ止め用等の取り付け代を建材用漆喰ボードＡに構成しておき、かかる取り付け代で取付け基板面に取り付けるようにしても構わない。
【０１１４】
壁面に用いる建材用漆喰ボードＡは、使い易さの観点からは、ボードの大きさは、例えば、厚さ４ｍｍ以上５０ｍｍ以下で、密度が１００ｋｇ／ｍ３以上５００ｋｇ／ｍ３以下、横幅２０００ｍｍ以下、縦幅３０００ｍｍ以下であればよい。より好ましくは、例えば厚さ７ｍｍ以上１５ｍｍ以下で、密度が２００ｋｇ／ｍ３以上３５０ｋｇ／ｍ３で、横幅１０００ｍｍ以下、縦幅２０００ｍｍ以下であればよい。
【０１１５】
取り付けに際しては、前述のように、エアタッカー等を用いた種々の取付け方法で行えばよい。あるいは、予め、取り付け枠を形成しておき、この枠内に建材用漆喰ボードＡを設けるように構成することで、建材用漆喰ボードＡの目地部分の始末をするようにしても構わない。
【０１１６】
かかる構成の建材用漆喰ボードＡは、例えば、室内の内壁面に用いる場合には、居間、寝室等の居室壁面、台所、洗面所等の水周りの壁面等に用いることができる。さらには上階に上り下りで使用する階段の壁面等にも使用することができる。
【０１１７】
また、本発明の建材用漆喰ボードＡは、軽量であるため、天井にも使用することができる。天井に取り付けるに際しては、壁面に取り付ける際と同様の手法で取り付けることができる。
【０１１８】
天井に使用する場合には、建材用漆喰ボードＡは使いやすさの観点から、ボードの大きさとして、厚さ４ｍｍ以上５０ｍｍ以下で、密度が１００ｋｇ／ｍ３以上５００ｋｇ／ｍ３以下、横幅が２０００ｍｍ以下、縦幅が３０００ｍｍ以下であればよい。より好ましくは厚さが９ｍｍ以上１２ｍｍ以下、密度が２００ｋｇ／ｍ３以上３５０ｋｇ／ｍ３で、横幅が１０００ｍｍ以下、縦幅が１０００ｍｍ以下であればよい。
【０１１９】
因みに、本発明の漆喰ボードは、外壁面にも使用することができる。外壁面として使用する場合には、前記繊維系ボード１０に塗工する漆喰２０に油を混ぜる等して、耐候性をもたせればよい。
【０１２０】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【０１２１】
本発明は、建築物の壁面等に使用する漆喰の現場塗布を無くしたもので、漆喰の施工方法の分野で有効に利用することができる。
【図面の簡単な説明】
【０１２２】
【図１】（ａ）は繊維系ボードの構成を示す側面図であり、（ｂ）、（ｃ）、（ｄ）は、繊維系ボードの繊維方向を部分的に模式的に示す断面説明図である。
【図２】本発明に係る建材用漆喰ボードを模式的に示す斜視図である。
【図３】（ａ）は建材用漆喰ボードの変形例を模式的に示す断面図であり、（ｂ）、（ｃ）は建材用漆喰ボードの変形例を模式的に示す部分斜視図である。
【図４】本発明の建材用漆喰ボードの製造工程を示すフロー図である。
【図５】本発明で使用する漆喰の塗布装置の概略構成を模式的に示す説明図である。
【符号の説明】
【０１２３】
１０      繊維系ボード
１０ａ    エンフリソニック
１１      繊維
２０      漆喰
２０ａ    カルヌーヴォ
３０      塗布装置
３０ａ    フローコータ
３１      塗布液供給槽
３２      塗布ノズル
３２ａ    シャワーヘッド
Ａ        建材用漆喰ボード
Ｓ        ボード面
【図１】
2007170126.tif 000003
【図２】
2007170126.tif 000004
【図３】
2007170126.tif 000005
【図４】
2007170126.tif 000006
【図５】
2007170126.tif 000007